(57)【特許請求の範囲】
【請求項１】
繊維が用いられて形成された紙状シートを２枚備えており、
これらの紙状シートの間に設けられたポリエステルフィルムと、これらの紙状シートと前記ポリエステルフィルムとの接着に用いられている接着剤とを更に備えており、
前記紙状シートそれぞれの表面に、ポリアミド樹脂及びポリエステル樹脂の少なくとも一方を含有する塗料が塗布されることにより被膜が形成され、
前記紙状シートそれぞれの表面に形成された被膜が表面部分となっていることを特徴とするモータ用絶縁シート。
【請求項２】
少なくとも一方の表面における前記塗料が、ポリアミド樹脂を含有する請求項１に記載のモータ用絶縁シート。
【請求項３】
前記ポリアミド樹脂は、アミド基部位の少なくとも一部がメトキシメチル化されたメトキシメチル化ポリアミド樹脂を含有する請求項２に記載のモータ用絶縁シート。
【請求項４】
少なくとも一方の表面における前記塗料が、さらに、エポキシ樹脂を含有する請求項２又は３に記載のモータ用絶縁シート。
【請求項５】
少なくとも一方の表面における前記塗料が、ポリエステル樹脂を含有する請求項１〜４の何れか１項に記載のモータ用絶縁シート。
【請求項６】
前記ポリエステル樹脂が、ポリエステルウレタン樹脂を含有する請求項５に記載のモータ用絶縁シート。
【請求項７】
少なくとも一方の表面に付着したワニスの該表面に沿った移動を促進させるべく、前記紙状シートを露出させた、被膜がない箇所が前記表面に形成されている請求項１〜６の何れか１項に記載のモータ用絶縁シート。
【発明の詳細な説明】
【技術分野】
【０００１】
本発明は、モータ用絶縁シートに関し、例えば、回転電機のコアと巻線コイルとの間、又は巻線コイルどうしの間の絶縁に用いられるモータ用絶縁シートに関する。
【背景技術】
【０００２】
従来、モータやジェネレーターなどの回転電機などにおいてコアに巻き掛けられた状態で装着される巻線コイルとコアとの間、あるいは、相の異なる電流が流される巻線コイルどうしの間に、モータ用絶縁シート（以下、単に「絶縁シート」ともいう。）を介装し、更に、絶縁シート及び巻線コイルにワニスを塗布し、そして、ワニスを硬化させることにより、巻線コイル間の絶縁信頼性を向上させることが行われている。
【０００３】
斯かる絶縁シートについては、適度なコシや表面のすべり性が求められるような場合においては紙状のシートがその表面を構成する部材として用いられている（例えば、特許文献１）。
【先行技術文献】
【特許文献】
【０００４】
【特許文献１】特開２０１０−１５３１２１号公報
【発明の概要】
【発明が解決しようとする課題】
【０００５】
しかし、回転電機の使用および停止に伴う巻線コイルの熱膨張および冷却収縮により、ワニスの硬化物が引っ張られ、その結果、この硬化物がモータ用絶縁シートから剥離するのを十分に抑制できないという問題がある。
特に、近年では、回転電機の小型化に伴いステータスロット内のコイル占積率が高くなる傾向にあるため、ワニスをステータスロット内に入れ難くなっている。これにより、絶縁シートにおける、ワニスが付着する面積が小さくなり、その結果、ワニスの硬化物がモータ用絶縁シートから剥離するのを十分に抑制できないという問題がある。
そして、これにより、巻線コイル間の絶縁信頼性が低下するのを抑制できないという問題がある。
【０００６】
そこで、本発明は、上記問題点に鑑み、ワニスが塗布されることで形成される硬化物が剥離し難い絶縁シートを提供することを課題とする。
【課題を解決するための手段】
【０００７】
本発明者らが鋭意研究したところ、絶縁シートは、紙状シートの表面に、ポリアミド樹脂及びポリエステル樹脂の少なくとも一方を含有する塗料が塗布されることにより被膜が形成され、該被膜が表面部分となっていることによって、ワニスがこの表面部分に塗布されることで形成される硬化物がこの表面部分から剥離し難いものとなることを見出し、本発明を想到するに至った。
【０００８】
即ち、本発明は、繊維が用いられて形成された紙状シートを備えており、
該紙状シートの表面に、ポリアミド樹脂及びポリエステル樹脂の少なくとも一方を含有する塗料が塗布されることにより被膜が形成され、
該被膜が表面部分となっていることを特徴とするモータ用絶縁シートにある。
【発明の効果】
【０００９】
本発明によれば、ワニスが塗布されることで形成される硬化物が剥離し難い絶縁シートを提供しうる。
【図面の簡単な説明】
【００１０】
【図１】一実施形態に係る絶縁シートの概略断面図。
【図２】一実施形態に係る絶縁シートの概略平面図。
【図３】一実施形態に係る絶縁シートの概略平面図。
【図４】固着力を測定するために絶縁シートにフッ素樹脂テープを張った状態を示す概略平面図。
【図５】固着力を測定するための絶縁シートの配置を示した概略側面図。
【図６】浸透力及び固着力を測定するための絶縁シートの概略平面図。
【図７】浸透力及び固着力を測定するための絶縁シートの配置を示した概略側面図。
【発明を実施するための形態】
【００１１】
以下、本発明の実施の形態について、図面を参照しつつ説明する。
【００１２】
図１に示すように、本実施形態の絶縁シート１は、５層の積層構造を有するモータ用絶縁シートである。
また、本実施形態の絶縁シート１は、繊維が用いられて形成された紙状シートで構成された紙状シート層２、２を２層備えている。
さらに、本実施形態の絶縁シート１は、これらの紙状シート層２、２の間に、ポリエステルフィルムで構成されたポリエステル樹脂層３を備えている。
また、本実施形態の絶縁シート１は、接着剤が硬化して形成された接着剤層４、４を２層備え、接着剤層４、４を介して紙状シート層２、２が前記ポリエステル樹脂層３に積層された構成となっている。
【００１３】
前記紙状シート層２、２の形成に用いられる繊維としては、芳香族ポリアミド繊維、ポリエーテルスルフィド繊維、ポリフェニレンスルフィド繊維、ポリプロピレン繊維、ポリエーテルエーテルケトン繊維、ポリエチレンテレフタレート繊維、アリレート繊維、ポリエチレンナフタレート繊維などの有機繊維や、ガラス繊維、ロックウール、アスベスト、ボロン繊維、アルミナ繊維、カーボン繊維などの無機繊維が挙げられる。また、絹、木綿などの天然繊維や、セルロースなどの半合成繊維なども挙げられる。
なお、紙状シートは、これらの繊維の内の１種類のみが用いられたものであっても良く、これらの内の複数種類のものが混抄されたものであってもよい。
なかでも、全芳香族ポリアミド樹脂繊維を主たる材料とした、いわゆる、“アラミド紙”などと呼ばれる紙状シートは、すべり性にも優れており好適である。
【００１４】
このアラミド紙としては、フェニレンジアミンとフタル酸との縮合重合物のごとく、アミド基以外がベンゼン環で構成された樹脂材料からなる繊維（全芳香族ポリアミド繊維）を主たる構成材として形成されたシート状物を用いることができる。
このアラミド紙としては、厚みが、５０〜２５０μｍのものが絶縁シート１に高い機械的特性を付与することができるとともに折り曲げ加工された際の保形性に優れることなどから紙状シート２、２として好適に用いられうる。
【００１５】
前記紙状シート層２、２の少なくとも一の層の表面には、ポリアミド樹脂を含有する塗料が塗布されて被膜が形成されている。
該被膜は、絶縁シート１の表面部分となっている。
【００１６】
前記塗料に含有されるポリアミド樹脂としては、アミド基部位の少なくとも一部がメトキシメチル化されたメトキシメチル化ポリアミド樹脂が好適に用いられる。メトキシメチル化ポリアミド樹脂としては、６−ナイロン樹脂にホルムアルデヒドとメタノールを反応させて化学的に変性し、アルコールに可溶にしたポリアミド樹脂が好適である。また、メトキシメチル化ポリアミド樹脂としては、アミド基の２５〜３５％をメトキシメチル化させたものを好適に用いることができ、例えば、長瀬ケムテックス社から商品名「トレジン」として市販されているものを用いることができる。
【００１７】
前記塗料は、前記ポリアミド樹脂に加えて、エポキシ樹脂を含有してもよい。
前記エポキシ樹脂としては、ビスフェノール型エポキシ樹脂、フェノールノボラック型エポキシ樹脂、クレゾールノボラック型エポキシ樹脂、ナフタレン型エポキシ樹脂などが挙げられる。
【００１８】
前記塗料は、前記ポリアミド樹脂に加えて、ポリエステル樹脂を含有してもよい。
該ポリエステル樹脂としては、ポリエステルウレタン樹脂が好適に用いられる。
該ポリエステルウレタン樹脂としては、非晶性ポリエステル樹脂と線状ウレタン樹脂とを反応させたものを好適に用いることができる。この好適なポリエステルウレタン樹脂は、例えば、非晶性ポリエステル樹脂４０質量％、線状ウレタン樹脂３０質量％、エポキシ樹脂１５質量％、シリカ１５質量％で混合し、非晶性ポリエステル樹脂と線状ウレタン樹脂と反応させることで得ることができる。
【００１９】
前記塗料は、更に、有機溶媒を含有する。該有機溶媒としては、メチルエチルケトン（ＭＥＫ）、トルエン等が挙げられる。
前記塗料は、固形樹脂と有機溶媒との配合割合が下記式の範囲であることが好ましい。
３０％  ≦  固形樹脂の質量／（固形樹脂の質量＋有機溶媒の質量）  ≦  ５０％
【００２０】
前記塗料の塗布量としては、絶縁シートにワニスがより一層浸透しやすくなるという観点から、１０ｇ／ｍ２  以上４０ｇ／ｍ２  以下が好ましい。
また、前記塗料の塗布量としては、紙状シートの表面のすべり性を十分に発揮させるという観点から、２０ｇ／ｍ２  以下が好ましく、１０ｇ／ｍ２  以下がより好ましい。
【００２１】
前記被膜は、前記紙状シート層２、２の少なくとも一の層の表面に前記塗料を塗布し、１００〜１１０℃で１〜３分間（特に好ましくは２分間）加熱することにより塗料に含まれる有機溶媒を揮発させて形成される。
【００２２】
前記ポリエステル樹脂層３のポリエステルフィルムに含有されるポリエステル樹脂としては、例えば、ポリブチレンテレフタレート樹脂、ポリエチレンテレフタレート樹脂、ポリブチレンナフタレート樹脂、ポリエチレンナフタレート樹脂、ポリ−１，４−シクロヘキサンジメチレンテレフタレート樹脂等が挙げられる。
該ポリエステルフィルムは、含有される樹脂成分に占める前記ポリエステル樹脂が、好ましくは２９〜７６質量％、より好ましくは５６〜６２質量％である。
前記ポリエステル樹脂層３の厚みは、好ましくは１６〜２５０μｍ、より好ましくは５０〜１２５μｍである。
【００２３】
前記接着剤層４、４の形成に用いられる接着剤としては、ポリウレタン樹脂、エポキシエステル樹脂、ポリエステル樹脂、エポキシ樹脂、シリコーン樹脂等を主成分とするものが挙げられる。
接着剤の塗布量としては、１０〜２０ｇ／ｍ２  が好ましい。塗布量が１０ｇ／ｍ２  以上であることにより、十分な接合強度が得られるという利点がある。また、塗布量が２０ｇ／ｍ２  以下であることにより、接着剤層４、４を薄くすることができ、絶縁シート１を狭小な箇所により介装しやすいものとすることができるという利点がある。
前記接着剤層４、４の厚みは、好ましくは５〜３０μｍ、より好ましくは７〜１５μｍである。
【００２４】
本実施形態の絶縁シートは、上記のように構成されているので、以下の利点を有するものである。
【００２５】
即ち、本実施形態の絶縁シートは、紙状シートの表面に、ポリアミド樹脂を含有する塗料が塗布されることにより被膜が形成され、該被膜が表面部分となっていることによって、ワニスがこの表面部分に塗布されることで形成される硬化物がこの表面部分から剥離し難いものとなる。
なお、前記ワニスは、樹脂、および、重合性モノマーを備えている。
前記ワニスにおける重合性モノマーとしては、スチレン、ジアリルフタレート、ジアリルイソフタレート、ヒドロキシエチル（メタ）アクリレート、トリス（２−アクリロイルオキシエチル）イソシアヌレート、ジシクロペンテニルオキシエチルメタクリレート、ジシクロペンテニルアクリレート、ジシクロペンタニルアクリレート、ベンジルアクリレート、ノナンジオールジアクリレート、ブタンジオールジメタクリレート、ジシクロペンタニルメタクリレート、ペンタメチルピペリジニルメタクリレート、テトラメチルピペリジニルメタクリレート、ベンジルメタクリレート、ネオペンチルグリコールジメタクリレート等の不飽和モノマーが挙げられる。
前記ワニスにおける樹脂としては、ポリエステル樹脂、エポキシ樹脂、ウレタン樹脂、等が挙げられる。
ワニスに含有されるポリエステル樹脂としては、イミド変性ポリエステル樹脂、不飽和ポリエステル樹脂、アルキド樹脂等が挙げられる。不飽和ポリエステル樹脂としては、イミド変性脂肪族ポリエステル樹脂が挙げられる。
ワニスに含有されるエポキシ樹脂としては、エポキシエステル等が挙げられる。
ワニスの粘度は、好ましくは０．５〜３０ｄＰａｓ、より好ましくは０．８〜２５ｄＰａｓである。ワニスの粘度は、後述する実施例の方法で測定することができる。
【００２６】
図２には、本実施形態に係る絶縁シート１の概略平面図を示す。
図２に示すように、本実施形態の絶縁シート１は、表面に付着したワニスの該表面に沿った移動を促進させるべく、前記紙状シートを露出させた、被膜５がない箇所が前記表面に形成されている。
これにより、本実施形態の絶縁シート１は、ステータスロットなどの狭小箇所に絶縁シートを挿入した後に絶縁シートにワニスを供給する際に、毛細管現象によって前記被膜５がない箇所を伝って、表面に付着したワニスの該表面に沿った移動を促進させることができる。その結果、本実施形態の絶縁シート１は、ワニスの硬化物が剥離し難くなるという利点を有する。
【００２７】
前記被膜５は、図２に示すように、前記表面にストライプ状に形成されている。
ＴＤ方向及びＭＤ方向の何れの方向側からワニスを供給しても、表面に付着したワニスの該表面に沿った移動を促進させることができるという観点から、前記被膜５のストライプの長手方向と、ＴＤ方向とのなす角は、３０°〜６０°であることが好ましい。
被膜の幅は、ストライプ状の被膜の形成がしやすいという観点から２ｍｍ以上が好ましく、被膜５にワニスを浸透させやすくすることができるという観点から５ｍｍ以下が好ましい。
隣接する被膜間の距離は、ストライプ状の被膜の形成がしやすいという観点から２ｍｍ以上が好ましく、被膜５にワニスを浸透させやすくすることができるという観点から５ｍｍ以下が好ましい。
【００２８】
また、前記被膜５は、図３に示すように、前記表面にドット状に形成されていてもよい。
前記ドットは、多角形状に形成されていてもよく、例えば、図３に示すようにひし形状に形成されていてもよい。また、前記ドットは、円形や楕円形状に形成されていてもよい。
前記被膜５（ドット）の幅（ひし形の場合は、辺の長さ。円形の場合は、直径。）は、ドット状の被膜５の形成がしやすいという観点から２ｍｍ以上が好ましく、被膜５にワニスを浸透させやすくすることができるという観点から５ｍｍ以下が好ましい。
前記被膜５がひし形状に形成されている場合には、ＴＤ方向及びＭＤ方向の何れの方向にワニスを流下させても、絶縁シート１の外縁から内向きにワニスを流下させやすくすることができるという観点から、前記被膜５のひし形の一辺と、ＴＤ方向とのなす角は、３０°〜６０°であることが好ましい。
【００２９】
なお、本発明に係る絶縁シートは、上記実施形態の構成に限定されるものではない。また、本発明に係る絶縁シートは、上記した作用効果に限定されるものでもない。本発明に係る絶縁シートは、本発明の要旨を逸脱しない範囲で種々の変更が可能である。
【００３０】
即ち、本実施形態の絶縁シートの被膜は、ポリアミド樹脂を含有する塗料により形成されているが、本発明の絶縁シートの被膜は、ポリアミド樹脂を含有せずにポリエステル樹脂を含有する塗料により形成されていてもよい。
なお、前記被膜を形成するのに用いられる塗料としては、ワニスがポリエステル樹脂を含有する場合には、ワニスが塗布されることで形成される硬化物が剥離し難いという観点から、ポリアミド樹脂を含有することが好ましい。
また、前記被膜を形成するのに用いられる塗料としては、ワニスがエポキシ樹脂を含有する場合には、ワニスが塗布されることで形成される硬化物が剥離し難いという観点から、ポリエステル樹脂を含有することが好ましい。
【実施例】
【００３１】
次に、実施例および比較例を挙げて本発明についてさらに具体的に説明する。
【００３２】
（実施例１）
ポリエチレンテレフタレート樹脂フィルム（「ＰＥＴフィルム」ともいう。）の両面にウレタン接着剤（ポリウレタン樹脂を有する接着剤）を介してアラミド紙を張ったシート（日東シンコー社製、品名：ＮＴＮ）（厚み：０．１８ｍｍ）を用いた。このシートの一面側に、下記の塗料を２０ｇ／ｍ２  塗布し、１２０℃で２分加熱することにより塗料に含まれる有機溶媒を揮発させることにより被膜を形成し、実施例１の絶縁シート（厚み：０．１８ｍｍ＋０．０３ｍｍ）を得た。
＜塗料＞
・固形樹脂：ポリアミド樹脂としてのメトキシメチル化ポリアミド樹脂（長瀬ケムテックス社製、トレジン）と、エポキシ樹脂と、を４０：６０の質量比で混合したもの
・有機溶媒  ：  メタノールとトルエンとを５０：５０の質量比で混合したもの
・固形樹脂の質量／（固形樹脂の質量＋有機溶媒の質量）＝３５質量％
【００３３】
（参考例１）
ポリエチレンテレフタレート樹脂フィルム（「ＰＥＴフィルム」ともいう。）の両面にウレタン接着剤（ポリウレタン樹脂を有する接着剤）を介してアラミド紙を張ったシート（日東シンコー社製、品名：ＮＴＮ）（厚み：０．１８ｍｍ）を用いた。このシートの一面側にコロナ処理を行い、参考例１の絶縁シート（厚み：０．１８ｍｍ）を得た。なお、コロナ処理は、機器として春日電機製「ＡＧＦ−Ｂ１０」を用いて、大気圧下で、出力２５０Ｗ、処理速度５ｍ／分、試料幅０．３ｍの条件により行った。
【００３４】
（実施例２）
ポリアミド樹脂の代わりにポリエステル樹脂としてのポリエステルウレタン樹脂を用いたこと以外は、実施例１と同様にして絶縁シート（厚み：０．１８ｍｍ＋０．０３ｍｍ）を得た。
【００３５】
（比較例１）
比較例１の絶縁シートとして、アラミド紙（厚み：０．１８８ｍｍ）を用いた。
【００３６】
（比較例２）
比較例２の絶縁シートとして、ポリエチレンナフタレート（ＰＥＮ）フィルム（厚み：０．１２５ｍｍ）を用いた。
【００３７】
（比較例３）
比較例３の絶縁シートとして、ポリイミド（ＰＩ）フィルム（厚み：０．１２５ｍｍ）を用いた。
【００３８】
（比較例４）
比較例４の絶縁シートとして、ポリフェニレンサルファイド（ＰＰＳ）フィルム（厚み：０．１００ｍｍ）を用いた。
【００３９】
＜ワニス＞
後述する試験に用いるワニスとして以下の組成のワニスＡ、及び、ワニスＢを用いた。
（Ａ）ワニスＡ
ポリエステル樹脂としてのイミド変性ポリエステル樹脂と、重合性モノマーとしてのスチレンモノマーとの混合物（日東シンコー製「ＮＶ−８００」）（粘度：１．３±０．５ｄＰａｓ）
（Ｂ）ワニスＢ
ポリエステル樹脂としての不飽和ポリエステル樹脂と、重合性モノマーとしてのブタンジオールジメタクリレートとの混合物（Ｄｕｐｏｎｔ製「Ｖｏｌｔｒｅｘ４２００」）（粘度：２２．５±２．５ｄＰａｓ）
なお、ワニスの粘度は、２５℃下でＤＩＮ  ５３０１９に準拠して測定した。
【００４０】
＜接触角＞
ＪＩＳ  Ｒ３２５７：１９９９の静滴法に準拠して、絶縁シートに水（蒸留水）１μＬを滴下し、水１μＬに対する接触角を２５℃下で測定した。
なお、実施例については、被膜側の面に水を滴下した。
また、ワニスＡに対する接触角、及び、ワニスＢに対する接触角も測定した。さらに、ワニスＡに対する接触角、及び、ワニスＢに対する接触角については、絶縁シートを１２０℃に加熱し、すぐにワニスを滴下し、２５℃下で測定を行った。
【００４１】
＜固着力の試験＞
絶縁シートを切断して、１５０ｍｍ（縦）×２５ｍｍ（幅）の試験片を２枚作製した。次に、図４に示すように、一の試験片１０にフッ素樹脂テープ１１（幅：２．５ｍｍ、厚み：０．０８ｍｍ）を貼り付けた。そして、一の試験片１０上における、フッ素樹脂テープ１１で囲まれた部分に、フッ素樹脂テープ１１の厚みの高さまで上記ワニス１２（ワニスＡ又はワニスＢ）が満たすように上記ワニス１２をスポイトで１滴垂らして、上記ワニス１２を塗布した。次に、図５に示すように、一の試験片１０に他の試験片１０を重ね合わせた。そして、ワニス１２を１３０℃で３０分間加熱することにより硬化させて、固着力の試験用試料１３を得た。次に、引張試験機を用いて、固着力の試験用試料１３を長手方向に５ｍｍ／ｍｉｎの速度で引張り、最大荷重を求め、また、破壊された箇所を確認した。
なお、実施例については、ワニスと接する面が、被膜側の面となるようにした。
【００４２】
試験結果を表１、２に示す。
【００４３】
【表１】
0006533651.tif 000002
【００４４】
【表２】
0006533651.tif 000003
【００４５】
表１、２に示すように、実施例１、２の絶縁シートは、比較例の絶縁シートに比べて、固着力の試験での最大荷重が大きかった。
従って、本願発明に係る絶縁シートは、ワニスが塗布されることで形成される硬化物が剥離し難いことがわかる。
【００４６】
（実施例３）
ＰＥＴフィルムの両面にウレタン接着剤（ポリウレタン樹脂を有する接着剤）を介してアラミド紙を張ったシート（日東シンコー社製、品名：ＮＴＮ）（厚み：０．１８ｍｍ）を切断して、１５０ｍｍ（縦）×２０ｍｍ（幅）の試験片を２枚作製した。
次に、図６に示すように、一の試験片１０の一端側の２０ｍｍ×２０ｍｍの箇所に、実施例１で用いた塗料をストライプ状に２０ｇ／ｍ２  塗布し、１２０℃で２分加熱することにより塗料に含まれる有機溶媒を揮発させることにより被膜５を形成した（厚み：０．１８ｍｍ＋０．０３ｍｍ）。なお、被膜の幅は、３ｍｍとし、隣接する被膜間の距離は、３ｍｍとし、ストライプの長手方向と、シートの長手方向（ＴＤ方向）とのなす角は、４５°とした。
そして、図７に示すように、被膜の箇所が他の試験片との重なり部分となるように、一の試験片１０と他の試験片１０とを重ね合わせ、この重ね合わせた部分をクリップ（ＬＩＯＮクリップＮｏ．５４）で挟み、試験片の面を水平面に対して４５°傾斜させ、重ね合わせた部分にワニス１２を浸透させるべく、試験片１０にワニス１２としての上記ワニスＢをスポイトで３滴滴下した。なお、ワニスＢは、６０℃に加温したものを用いた。
次に、ワニスを１３０℃で３０分間加熱することにより硬化させて、固着力の試験用試料を得た。次に、引張試験機を用いて、固着力の試験用試料を長手方向に５ｍｍ／ｍｉｎの速度で引張り、最大荷重を求め、また、破壊された箇所を確認した（引張試験）。
【００４７】
（実施例４）
一の試験片の一端側の２０ｍｍ×２０ｍｍの箇所全面に、実施例１で用いた塗料を塗布したこと以外は、実施例３と同様にして引張試験を行った。
【００４８】
（参考例２）
塗料を塗布しなかったこと以外は、実施例３と同様にして引張試験を行った。
【００４９】
試験結果を表３に示す。
【００５０】
【表３】
0006533651.tif 000004
【符号の説明】
【００５１】
１：絶縁シート、２：紙状シート層、３：ポリエステル樹脂層、４：接着剤層、５：被膜、
１０：試験片、１１：フッ素樹脂テープ、１２：ワニス、１３：固着力の試験用試料
【図１】
0006533651.tif 000005
【図２】
0006533651.tif 000006
【図３】
0006533651.tif 000007
【図４】
0006533651.tif 000008
【図５】
0006533651.tif 000009
【図６】
0006533651.tif 000010
【図７】
0006533651.tif 000011